(57)【要約】【課題】  粒径分布のシャープな熱膨張済みマイクロカプセルを製造できる、加熱発泡管を用いた熱膨張済みマイクロカプセルの製造方法を提供する。また、粒径分布のシャープな熱膨張済みマイクロカプセルを製造できる、加熱発泡管を用いた熱膨張済みマイクロカプセルの製造装置を提供する。【解決手段】  高温の水蒸気が圧入されている加熱発泡管３内に、熱膨張性マイクロカプセルの水スラリーを当該水蒸気の蒸気圧以上の背圧をかけて圧入し、当該熱膨張性マイクロカプセルを、前記加熱発泡管内を一定の通過速度で通過させて加熱した後、当該通過速度と同じ速度で大気中に排出させ、膨張させることを特徴とする熱膨張済みマイクロカプセルの製造方法。【選択図】  図１
2005254213.tif 000002
【特許請求の範囲】
【請求項１】
高温の水蒸気が圧入されている加熱発泡管内に、熱膨張性マイクロカプセルの水スラリーを当該水蒸気の蒸気圧以上の背圧をかけて圧入し、当該熱膨張性マイクロカプセルを、前記加熱発泡管内を一定の通過速度で通過させて加熱した後、当該通過速度と同じ速度で大気中に排出させ、膨張させることを特徴とする熱膨張済みマイクロカプセルの製造方法。
【請求項２】
高温の水蒸気が一定供給速度で圧入される内径一定の加熱発泡管と、熱膨張性マイクロカプセルの水スラリーを、前記水蒸気の蒸気圧以上の背圧をかけて前記加熱発泡管に一定供給速度で圧入する配管と、当該熱膨張性マイクロカプセルを大気中への排出する、前記加熱発泡管と同一内径の開口部とを備えることを特徴とする熱膨張済みマイクロカプセルの製造装置。
【発明の詳細な説明】
【技術分野】
【０００１】
本発明は、熱膨張済みマイクロカプセルの製造方法、および熱膨張済みマイクロカプセルの製造装置に関するものである。
【背景技術】
【０００２】
近年、熱膨張性マイクロカプセルを発泡温度で熱膨張させて製造される、熱膨張済みマイクロカプセルは、たとえばセラミック用軽量化フイラー、接着剤やシーラントの軽量化フィラー、断熱材、クッション材、スポンジなどの用途に広く用いられてきている。この熱膨張済みマイクロカプセルの製造に際しては、熱可塑性樹脂からなる外殻内に炭化水素からなる揮発性膨張剤が封入されている熱膨張性マイクロカプセルを加熱することにより、外殻層を軟化させるとともに、揮発性膨張剤を気化させるかあるいは気体を膨張させることにより、外殻内の内圧を高めて膨張させ製造している。
【０００３】
熱膨張性マイクロカプセルは、水などの液体に分散させたスラリーの状態で供給され、このスラリーを加熱し膨張させる。熱膨張性マイクロカプセルの水スラリーを用いた熱膨張済みマイクロカプセルを製造する方法としては、たとえば特許文献１に示される方法が提案されている。
【０００４】
特許文献１記載の方法によると、熱膨張性マイクロカプセルの水スラリーは加熱発泡管内で高温高圧蒸気と混合されながら加熱されるとともに、管内で攪拌され、管端部に設けられた縮径したオリフィスから勢いよく噴出させることにより膨張し、粒子の合着がおこることなく熱膨張済みマイクロカプセルを製造することができる（特許文献１参照）。
【０００５】
【特許文献１】米国特許第４５１３１０６号明細書抜粋
【発明の開示】
【発明が解決しようとする課題】
【０００６】
しかし、特許文献１記載の方法では、膨張する個々の熱膨張性マイクロカプセルの膨張倍率にばらつきがあるために、熱膨張性マイクロカプセルの粒径分布をシャープにしていても、熱膨張済みマイクロカプセルの粒径のばらつきが起こり、粒径分布がブロードになってしまうといった問題点があった。
【０００７】
本発明の目的は、粒径分布のシャープな熱膨張済みマイクロカプセルを製造できる、加熱発泡管を用いた熱膨張済みマイクロカプセルの製造方法を提供することにある。また、粒径分布のシャープな熱膨張済みマイクロカプセルを製造できる、加熱発泡管を用いた熱膨張済みマイクロカプセルの製造装置を提供することにある。
【課題を解決するための手段】
【０００８】
本発明は、上記目的を達成するためになされたものであり、請求項１の発明は、高温の水蒸気が圧入されている加熱発泡管内に、熱膨張性マイクロカプセルの水スラリーを当該水蒸気の蒸気圧以上の背圧をかけて圧入し、当該熱膨張性マイクロカプセルを、前記加熱発泡管内を一定の通過速度で通過させて加熱した後、当該通過速度と同じ速度で大気中に排出させ、膨張させることを特徴とする熱膨張済みマイクロカプセルの製造方法である。
【０００９】
また、請求項２の発明は、高温の水蒸気が一定供給速度で圧入される内径一定の加熱発泡管と、熱膨張性マイクロカプセルの水スラリーを、前記水蒸気の蒸気圧以上の背圧をかけて前記加熱発泡管に一定供給速度で圧入する配管と、当該熱膨張性マイクロカプセルを大気中への排出する、前記加熱発泡管と同一内径の開口部とを備えることを特徴とする熱膨張済みマイクロカプセルの製造装置である。
【００１０】
本発明において、熱膨張性マイクロカプセルとしては、熱可塑性樹脂からなる外殻（セル壁）内に炭化水素からなる揮発性膨張剤が封入されているものが用いられる。熱膨張性マイクロカプセルの外殻（セル壁）は、モノマー成分（重合性単量体）が重合して形成されるが、熱膨張性マイクロカプセルの製造方法は、特に限定的ではなく、常法に従えばよい。例えば、外壁を形成するモノマー成分及び架橋剤を揮発性膨張剤及び重合開始剤と混合し、該混合物を適宜の分散安定剤等を含む水性媒体中で懸濁重合させる方法が挙げられる（特公昭４２-２６５２４号公報参照）。
【００１１】
外壁を形成するモノマー成分としては、ニトリル系モノマーを含むモノマー成分（重合性単量体）が重合、または共重合して形成されるが、使用されるニトリル系モノマーとしては、アクリロニトリル、メタクリロニトリル、α-クロルアクリロニトリル、α-エトキシアクリロニトリル、フマロニトリルまたはこれらの任意の混合物等が例示され、１種類が単独で用いられても良いし、２種類以上が併用されても良いが、アクリロニトリル及びメタクリロニトリルが好ましく、メタクリロニトリルを含有せしめるのが特に好ましい。
【００１２】
上記ニトリル系モノマー以外のモノマーとしては、メチル（メタ）アクリレート、エチル（メタ）アクリレート、プロピル（メタ）アクリレート、ブチル（メタ）アクリレート、クミル（メタ）クリレート、シクロヘキシル（メタ）アクリレート、ジシクロペンテニル（メタ）アクリレート、イソボルニル（メタ）クリレート等のアルキル（メタ）アクリレート；（メタ）アクリルアミド、ジメチルアミノメチルメタクリレート、（メタ）アクリル酸、グリシジル（メタ）アクリレート、２−ヒドロキシエチルメタクリレート、２−ヒドロキシプロピルメタクリレート、イソボルニルメタクリレート、ビニルピリジン、２−アクリロイルオキシエチルフタル酸、イタコン酸、フマル酸、プロピオン酸ビニル等の極性基含有ビニルモノマー；スチレン、α-メチルスチレン、ｐ-メチルスチレン、ｐ−クロロスチレン等の芳香族ビニルモノマー；塩化ビニル、塩化ビニリデン等のハロゲン含有モノマー；エチレン、プロピレン、ブタジエン等の他の共重合成分等例示され、なかでもメタクリル酸メチル、メタクリル酸エチル、アクリル酸メチル、メタクリル酸、塩化ビニル、塩化ビニリデンが特に好ましく用いられる。
【００１３】
上記架橋剤としては、ビニル基を２個以上有する多官能性モノマー（以下、「多官能性モノマー」とのみ記す）が好適に用いられる。すなわち、多官能性モノマーを用いることにより外殻の強度を強化することができ熱膨張時に外殻が破泡し難くなる。
【００１４】
上記多官能性モノマーとしては、例えば、ジビニルベンゼン、エチレングリコールジ（メタ）アクリレート、ジエチレングリコールジ（メタ）アクリレート、トリエチレングリコールジ（メタ）アクリレート、ネオペンチルグリコールジアクリレート、１，６−ヘキサンジオールジアクリレート、１，９−ノナンジオールジ（メタ）アクリレート、数平均分子量が２００〜６００のポリエチレングリコールのジアクリレート、数平均分子量が２００〜６００のポリエチレングリコールのジメタクリレート、トリメチロールプロパンジ（メタ）アクリレート、トリメチロールプロパントリ（メタ）アクリレート、ペンタエリスリトールテトラアクリレート、ペンタエリスリトールテトラメタクリレート、ジペンタエリスリトールヘキサアクリレート、ジペンタエリスリトールヘキサメタクリレート等が挙げられる。
【００１５】
膨張性マイクロカプセルの外殻内に封入される揮発性膨張剤は、外殻を形成するポリマーの軟化点以下の温度でガス状になる物質であれば特に限定されないが、低沸点有機溶剤が好適であり、例えば、エタン、エチレン、プロパン、プロペン、ｎ-ブタン、イソブタン、ブテン、イソブテン、ｎ-ペンタン、イソペンタン、ネオペンタン、ｎ-へキサン、ヘプタン、石油エーテルなどの低分子量炭化水素；ＣＣｌ3Ｆ、ＣＣｌ2Ｆ2、ＣＣｌＦ3、ＣＣｌＦ2−ＣＣｌＦ2等のクロロフルオロカーボン；テトラメチルシラン、トリメチルエチルシラン、トリメチルイソプロピルシラン、トリメチル-ｎ-プロピルシランなどのテトラアルキルシラン；などが挙げられる。
【００１６】
これらは、それぞれ単独で、あるいは２種以上を組み合わせて使用することができる。
これらの中でも、イソブタン、ｎ-ブタン、ｎ-ペンタン、イソペンタン、ｎ-へキサン、石油エーテル、及びこれらの２種以上の混合物が好ましい。また、所望により、加熱により熱分解してガス状になる化合物を使用してもよい。
【００１７】
重合開始剤としては、特に限定されず、この分野で一般に使用されているものを使用することができるが、使用するモノマー成分に可溶の油溶性重合開始剤が好ましく、例えば、過酸化ジアルキル、過酸化ジアシル、パーオキシエステル、パーオキシジカーボネート、及びアゾ化合物が挙げられる。
【００１８】
本発明の熱膨張済みマイクロカプセルの製造方法では、水スラリー中の熱膨張性マイクロカプセルの濃度は、従来一般的に取り扱われてきた１５から２５重量％の濃度範囲の水スラリーはもちろん、本発明においては、さらに濃度の高い水スラリーであっても管内が閉塞することなく水スラリーを加熱することができる。すなわち、本発明の製造方法においては、２５重量％以上の水スラリーであっても熱膨張済みマイクロカプセルを安定的に製造することができる。これにより、含水率の少ない熱膨張済みマイクロカプセルを得ることができる。なお、効率よく熱膨張させるためには、水スラリー中の熱膨張性マイクロカプセルの濃度は、好ましくは５０重量％以下の濃度であることが好ましく、より好ましい範囲は３０から４０重量％である。
【００１９】
図１は本熱膨張性マイクロカプセルの供給を重合容器から直接供給する場合における、本発明の熱膨張済みマイクロカプセルの製造装置を示す説明図である。また、図２は、熱膨張性マイクロカプセルをスラリータンクに貯留してここから供給する場合における、本発明の熱膨張済みマイクロカプセルの製造装置を示す説明図である。
図１および図２を参照して本発明の製造装置について説明する。
本発明の熱膨張性マイクロカプセルの製造装置に用いられる加熱発泡管３は内面に凹凸のない一定の内径の筒状管であり、加熱用の水蒸気が供給される設備と熱膨張性マイクロカプセルの水スラリーが供給される配管８とが接続されている。加熱発泡管３の管径、管長ともに特に限定されるものではないが、管長については、長いほうが加熱条件の設定範囲が広く、より安定して熱膨張済みマイクロカプセルを得ることができる。したがって、装置の大きさが大きくなるといった制約はあるものの管長は長く設定しておくほうが好ましい。
【００２０】
また、本発明の加熱発泡管３は、排出側の管端が縮径されることなく外部に開口しているため管内でマイクロカプセルが詰まり配管を閉塞させるおそれがない。さらに、熱膨張性マイクロカプセルの水スラリーは加熱発泡管３内の加熱条件が変化しても効率よく熱膨張済みマイクロカプセルを得ることができる。したがって、熱膨張性マイクロカプセルの加熱条件、すなわち、圧力条件と温度条件の設定範囲を広く設定することが出来る。
【００２１】
上記水蒸気の供給方法は、高温高圧の水蒸気は加熱発泡管３内を高温に加熱できればその供給方法は特には限定されない。たとえば、水スラリー供給側の管端から供給しても良いし、供給側管端から排出側管端までの間の管壁に多数の供給口を設けて水蒸気を供給しても良いし、或いは、供給側管端から水スラリーとともに高温高圧の水蒸気を圧入して加熱する方法出会っても良い。なお、供給側管端から水スラリーとともに高温高圧の水蒸気を圧入して加熱する方法は、複雑な管形状とすることなく加熱発泡管３内で熱膨張性マイクロカプセルが十分に攪拌され、均一に加熱することができることから優れた加熱方法である。
【００２２】
上記高温高圧の水蒸気の温度は圧力調整弁６ｂにより加熱発泡管３内へ供給する圧力を調整することによりコントロールすることができる。通過させる熱膨張性マイクロカプセルの加熱による膨張特性にあわせて温度を調整することができる。また、水蒸気の圧力を調整することによって熱膨張性マイクロカプセルの水スラリーが、加熱発泡管３内を通過する通過速度を微調整することができる。このことにより加熱時間の調整も可能である。また、加熱時間に応じて加熱発泡３管の管長を設計してもよい。加熱温度と加熱時間を調整することにより目的とする膨張率の熱膨張済みマイクロカプセルを製造することができる。加熱する際の高温高圧蒸気の圧力としては、好ましくは０．１〜２．０ＭＰａ、より好ましくは０．５〜０．８ＭＰａである。加熱温度としては、１１０〜２１２℃であることが好ましい。より好ましくは、１２０〜１７０℃である。
【００２３】
また、本発明の加熱発泡管３には高温高圧の水蒸気とともにエアーを供給しないことが好ましい。従来の加熱発泡管では高温高圧の水蒸気とともにエアーを供給する方法がとられることもあるが、加熱条件の設定範囲が狭くなり、条件設定が複雑化するため好ましくない。
【００２４】
熱膨張性マイクロカプセルを含む水スラリーの供給は、熱膨張性マイクロカプセルを製造した重合容器１ａから直接配管８を通して加熱発泡管３に供給されても良いし、重合容器から一旦スラリータンク１ｂに貯蔵した後に、配管８を通じて加熱発泡管３に供給されても良い。この際スラリーは、加圧されて加熱発泡管３に圧入されるが、加圧は配管系に設置された高圧液送ポンプ２を用いても良いし、重合容器１ａ、スラリータンク１ｂ等を加圧して圧入しても良いが、高圧液送ポンプ２を用いて圧入する方法が好適に用いられる。配管の途中には流量を調整するためにバルブ６ａが設けられていても良い。
【００２５】
熱膨張性マイクロカプセルを含む水スラリーは、高圧液送ポンプ２（例えば、モノ式ポンプ）で加圧させて加熱発泡管３内に圧入する。ここで、加熱発泡管３内には高温高圧の水蒸気が供給されており水スラリーの圧力はこの水蒸気の蒸気圧よりも高く設定される。
水スラリーの背圧は高圧液送ポンプにより調整することができる。水スラリーの背圧を調整することにより水スラリーの加熱発泡管３内への圧入速度や加熱発泡管３内の通過速度を大きく調整することができ、加熱時間を調整することができる。なお、水スラリーを高濃度から低濃度まで濃度に依存せず安定して供給するために、水スラリーの供給配管には圧力調整バルブを加熱発泡管３との接続部分の直前に設けることが好ましい。また、圧力調整バルブのかわりに噴霧ノズルを取りつけてもよい。これにより水スラリーをより安定的に供給することができるし、また、水スラリー中に存在する熱膨張性マイクロカプセルを高分散化することもできる。
【００２６】
加熱発泡管３で加熱された熱膨張性マイクロカプセルは、加熱発泡管３の排出側管端から加熱発泡管３内の通過速度と同じ速度で排出される。本発明の加熱発泡管３は縮径されていないので、流速が増すことなく加熱発泡管３内から排出される。排出側管端近くの管内からすでに発泡が開始されて、開口部９から完全に排出された時点で大きく膨らみ、熱膨張性マイクロカプセルは大気圧下か大気圧に近い圧力下に置かれたときに、熱膨張して熱膨張済みマイクロカプセルとなる。高温スラリーの配管内での滞留時間を長くするために、流速調整バルブを途中に設けておいてもよい。
【００２７】
開口部近くすなわち排出側管端近くや、完全に大気中に排出された高温スラリーは熱膨張性マイクロカプセルに加わる圧力が開放されるため熱膨張する。また、高温高圧状態で開口部９から高温スラリーを噴出させるため、水蒸気の多くは飛散し一部の水蒸気が断熱膨張により凝縮して液滴となる。したがって、得られた熱膨張済みマイクロカプセルの水分量は水スラリーの水分量や水蒸気の蒸気圧と温度により調整することができる。
【００２８】
開口部では、開口部から噴出した高温のマイクロカプセルを受けとめるように、例えば布製のバグフィルター等の熱膨張済みマイクロカプセルを捕集するための捕集設備４が設けられているのが好ましく、捕集設備４の下部には熱膨張済みマイクロカプセルを回収するためのドラム５が設置されているのが好ましい。バグフィルターの材料は特に限定されず一般に用いられている布等が用いられる。これにより水蒸気を除きながら、熱膨張済みマイクロカプセルを飛散させることなく回収することができる。さらに、開口部から出たマイクロカプセルがサイロ壁に衝突してもマイクロカプセルが壊れるおそれがない。本発明の製造方法によれば水分の少ないパウダー状の熱膨張済みマイクロカプセルを得ることができる。
【００２９】
なお、製造条件によっては得られた熱膨張済みマイクロカプセルが直ちに冷却されないことがあるため、開口部の下部の冷却部７で、合着を起こさないように冷却水や冷却エアーにより熱膨張済みマイクロカプセルを冷却してもよい。好ましくは、８０℃以下となるよう冷却することが好ましい。また、冷却水の散水によって含水量を調整してもよい。
【発明の効果】
【００３０】
本発明の効果として、請求項１の発明は、高温の水蒸気が圧入されている加熱発泡管内に、熱膨張性マイクロカプセルの水スラリーを当該水蒸気の蒸気圧以上の背圧をかけて圧入し、当該熱膨張性マイクロカプセルを、前記加熱発泡管内を一定の通過速度で通過させて加熱した後、当該通過速度と同じ速度で大気中に排出させ、膨張させることを特徴とする熱膨張済みマイクロカプセルの製造方法であるので、粒径分布のシャープな熱膨張済みマイクロカプセルを製造できる、加熱発泡管を用いた熱膨張済みマイクロカプセルの製造方法である。
【００３１】
また、請求項２の発明は、高温の水蒸気が一定供給速度で圧入される内径一定の加熱発泡管と、熱膨張性マイクロカプセルの水スラリーを、前記水蒸気の蒸気圧以上の背圧をかけて前記加熱発泡管に一定供給速度で圧入する配管と、当該熱膨張性マイクロカプセルを大気中への排出する、前記加熱発泡管と同一内径の開口部とを備えることを特徴とする熱膨張済みマイクロカプセルの製造装置であるので、粒径分布のシャープな熱膨張済みマイクロカプセルを製造できる、加熱発泡管を用いた熱膨張済みマイクロカプセルの製造装置である。
【実施例】
【００３２】
（実施例１）
＜熱膨張済みマイクロカプセルの製造と粒径分布の測定試験＞
まず、熱膨張性マイクロカプセルの重合の原料として、アクリロニトリル６４．６重量部、メタクリロニトリル３０．４重量部、メタクリル酸メチル０．１重量部、酢酸ビニル２．９重量部、ジペンタエリスリトールヘキサアクリレート０．１７重量部、ペンタン１９．２重量部、ヘキサン１１．８重量部、ｔ−ブチルパーオキシビバレート０．８重量部、及びジ−ｓｅｃ−ブチルパーオキシジカーボネート０．６重量部からなる重合性混合物を用意した。次いで、上記重合性混合物を、重合容器１ａ内で、分散剤、分散安定剤及び重合禁止剤を含む脱イオン水７５００重量部と混合してスタティックミキサーで攪拌混合し、０．５〜０．６ＭＰａの圧力下、６０℃に昇温したのち、１５時間反応させた。
【００３３】
反応により生成した熱膨張性マイクロカプセルが２５重量％の割合で含む水スラリーを重合容器１ａから、高圧液送ポンプ２の駆動により、加熱発泡管３にスラリー流量０．９ｋｇ／分で導入した。同時に、加熱発泡管３にはスチーム源（ボイラー）からバルブ６ｂの調整により、スチーム圧０．５９ＭＰａ、スチーム流量０．４ｋｇ／分の条件で１４０℃及び０．５９ＭＰａの圧力の水蒸気を吹き込んだ。加熱発泡管３は、内部流路直径を１２ｍｍ、長さ１．３ｍであり、加熱発泡管３で攪拌混合したのち開口部９から噴出させ、サイロ４の上方の布製の筒状体に排出した。サイロ４内には、空冷の冷却部７を設けた。また、布中に含まれる水分の再揮発による潜熱により適度に冷却されており、熱膨張済みマイクロカプセルの合着は見られなかった。布製の筒状体の下部から落下した粉末状の熱膨張済みマイクロカプセルはドラム５に収集された。
【００３４】
平均粒径、粒径分布の測定は、熱膨張性マイクロカプセルを水中に分散させ、レーザー回折・散乱式粒度分布測定装置（ＬＡ−９１０、堀場製作所社製）を用いて測定し、体積平均粒子径、粒径分布（ＣＶ値）を測定した。
なお、粒径分布の指標であるＣＶ値は下記の式に基づいて算出した。
ＣＶ（％）＝（標準偏差／体積平均粒子径）×１００
【００３５】
粒径分布（ＣＶ値）は、２０％であった。
【００３６】
（比較例）
＜熱膨張済みマイクロカプセルの製造と粒径分布の測定試験＞
直径１２ｍｍの加熱発泡管の排出側管端を、５ｍｍに縮径してオリフィスを形成させた加熱発泡管に、さらにエアー供給管を加熱発泡管の管路途中から供給できるようにした加熱発泡管を用い、加熱発泡管に水スラリーと高温高圧の水蒸気を供給した。オリフィスを通過した高温スラリーはオリフィスにつなげられた配管を経て大気中に排出し、熱膨張済みマイクロカプセルを得た。
オリフィスを形成させ、エアー供給管を加熱発泡管の管路途中から供給したこと以外は実施例１と同じである。
【００３７】
粒径分布（ＣＶ値）は、２５％であった。
【００３８】
したがって、本発明の製造方法と製造装置によれば、粒径分布のシャープな熱膨張済みマイクロカプセルを製造することができる。
【産業上の利用可能性】
【００３９】
本発明の活用例としては、たとえばセラミック用軽量化フイラー、接着剤やシーラントの軽量化フィラー、断熱材、クッション材、スポンジなどの用途に広く用いることができる、粒径分布のシャープな熱膨張済みマイクロカプセルを製造することができる。
【図面の簡単な説明】
【００４０】
【図１】熱膨張性マイクロカプセルの供給を重合容器から直接供給する場合における、本発明の熱膨張済みマイクロカプセルクロカプセルの製造装置を示す説明図である。
【図２】熱膨張性マイクロカプセルをスラリータンクに貯留してここから供給する場合における、本発明の熱膨張済みマイクロカプセルの製造装置を示す説明図である。
【符号の説明】
【００４１】
１ａ  重合容器
１ｂ  スラリータンク
２    高圧液送ポンプ
３    加熱発泡管
４    捕集設備（サイロ）
５    容器（ドラム）
６ａ  バルブ
６ｂ  バルブ
７    冷却部
８    配管
９    開口部
【図１】
2005254213.tif 000003
【図２】
2005254213.tif 000004
【手続補正書】
【提出日】平成16年4月2日(2004.4.2)
【手続補正１】
【補正対象書類名】明細書
【補正対象項目名】００１５
【補正方法】変更
【補正の内容】
【００１５】
膨張性マイクロカプセルの外殻内に封入される揮発性膨張剤は、外殻を形成するポリマーの軟化点以下の温度でガス状になる物質であれば特に限定されないが、低沸点有機溶剤が好適であり、例えば、エタン、エチレン、プロパン、プロペン、ｎ-ブタン、イソブタン、ブテン、イソブテン、ｎ-ペンタン、イソペンタン、ネオペンタン、ｎ-へキサン、ヘプタン、石油エーテルなどの低分子量炭化水素；ＣＣｌ3Ｆ、ＣＣｌ2Ｆ2、ＣＣｌＦ3、ＣＣｌＦ2−ＣＣｌ2Ｆ等のクロロフルオロカーボン；テトラメチルシラン、トリメチルエチルシラン、トリメチルイソプロピルシラン、トリメチル-ｎ-プロピルシランなどのテトラアルキルシラン；などが挙げられる。
【手続補正２】
【補正対象書類名】明細書
【補正対象項目名】００２１
【補正方法】変更
【補正の内容】
【００２１】
上記水蒸気の供給方法は、高温高圧の水蒸気は加熱発泡管３内を高温に加熱できればその供給方法は特には限定されない。たとえば、水スラリー供給側の管端から供給しても良いし、供給側管端から排出側管端までの間の管壁に多数の供給口を設けて水蒸気を供給しても良いし、或いは、供給側管端から水スラリーとともに高温高圧の水蒸気を圧入して加熱する方法であっても良い。なお、供給側管端から水スラリーとともに高温高圧の水蒸気を圧入して加熱する方法は、複雑な管形状とすることなく加熱発泡管３内で熱膨張性マイクロカプセルが十分に攪拌され、均一に加熱することができることから優れた加熱方法である。
【手続補正３】
【補正対象書類名】明細書
【補正対象項目名】００４０
【補正方法】変更
【補正の内容】
【００４０】
【図１】熱膨張性マイクロカプセルの供給を重合容器から直接供給する場合における、本発明の熱膨張済みマイクロカプセルの製造装置を示す説明図である。
【図２】熱膨張性マイクロカプセルをスラリータンクに貯留してここから供給する場合における、本発明の熱膨張済みマイクロカプセルの製造装置を示す説明図である。